(57)【要約】【課題】流動床触媒の要件を備え、不飽和ニトリルまたは不飽和カルボン酸の選択率が良好な触媒。【解決手段】Ｍｏ1ＶaＳｂbＮｂcＯnで示される成分組成を含み、特定のＸ線回折図を示す構造を有し、ａ、ｂ、ｃが（ＩＩ）〜（Ｖ）のいずれかで示される値であり、３０〜５５重量％のシリカに担持されている酸化物触媒。（ＩＩ）０．２８≦ａ≦０．３０、且つ０．２６≦ｂ≦０．２８、且つ０．０８≦ｃ≦０．１０、（ＩＩＩ）０．２８≦ａ≦０．３０、且つ０．２９≦ｂ≦０．３２、且つ０．１１≦ｃ≦０．１５、ａ＜ｂ、（ＩＶ）０．３０＜ａ≦０．３３、且つ０．２７≦ｂ≦０．３１、且つ０．０８≦ｃ≦０．１７、（Ｖ）０．３３＜ａ≦０．３６、且つ０．２５＜ｂ≦０．３２、且つ０．０８≦ｃ≦０．２０。【選択図】なし【特許請求の範囲】
【請求項１】
プロパン又はイソブタンの気相接触アンモ酸化反応による不飽和ニトリルの製造に、あるいはプロパン又はイソブタンの気相接触酸化反応による不飽和カルボン酸の製造に用いられるシリカ担持酸化物触媒であって、
該酸化物触媒は一般式（Ｉ）で示される成分組成を含み、
Ｍｏ1ＶaＳｂbＮｂcＯn（Ｉ）
（式中、ａ、ｂ、ｃ及びｎは、Ｍｏ１原子あたりの原子比を表し、ｎは、構成金属の酸化状態によって決まる原子比である。）
ＣｕＫα線をＸ線源として得られるＸ線回折図において、回折角（２θ）が７．８±０．３°、８．９±０．３°、２２．１±０．３°、２７．１±０．３°、３５．２±０．３°および４５．２±０．３°の位置に回折ピークを持つ酸化物触媒において、ａ、ｂ、ｃが式（ＩＩ）〜（Ｖ）のいずれかで示される値であり、
（ＩＩ）０．２８≦ａ≦０．３０、且つ０．２６≦ｂ≦０．２８、且つ０．０８≦ｃ≦０．１０；
（ＩＩＩ）０．２８≦ａ≦０．３０、且つ０．２９≦ｂ≦０．３２、且つ０．１１≦ｃ≦０．１５、ａ＜ｂ；
（ＩＶ）０．３０＜ａ≦０．３３、且つ０．２７≦ｂ≦０．３１、且つ０．０８≦ｃ≦０．１７；
（Ｖ）０．３３＜ａ≦０．３６、且つ０．２５＜ｂ≦０．３２、且つ０．０８≦ｃ≦０．２０；
該酸化物触媒は、３０〜５５重量％のシリカに担持されている、
ことを特徴とするシリカ担持酸化物触媒。
【請求項２】
該シリカ担持酸化物触媒が、シリカ担持酸化物触媒の成分を有する触媒原料液から得られる乾燥粉体を実質的に酸素を含まないガス雰囲気下、５００〜７００℃で焼成されて製造されることを特徴とする請求項１に記載のシリカ担持酸化物触媒。
【請求項３】
アルカンの気相接触酸化反応又は気相接触アンモ酸化反応によって不飽和カルボン酸又は不飽和ニトリルを製造する方法であって、
前記アルカンと、請求項１又は２記載のシリカ担持酸化物触媒とを接触させる工程を含むことを特徴とする不飽和カルボン酸又は不飽和ニトリルの製造方法。
【発明の詳細な説明】
【技術分野】
【０００１】
本発明は、プロパン又はイソブタンの気相接触アンモ酸化反応によって不飽和ニトリル製造する際に、あるいはプロパン又はイソブタンの気相接触酸化反応によって不飽和カルボン酸を製造する際に用いられる酸化物触媒に関する。
【背景技術】
【０００２】
最近、プロピレン又はイソブチレンに代わって、プロパン又はイソブタンを原料とし、気相接触アンモ酸化反応や気相接触酸化反応によって不飽和ニトリルや不飽和カルボン酸を製造する技術が着目されており、多数の触媒が提案されている。それらの中でも特に注目されている触媒は、モリブデンを主成分とするＭｏ−Ｖ−Ｓｂ−Ｎｂから構成される酸化物触媒であり、例えば特許文献１に開示されて以降、多数の特許文献が開示されている。これらの文献のほとんどは触媒の製法や、触媒への第５成分を添加する技術に関するものである。触媒の組成に関するものは特許文献２〜３にあるにすぎず、本触媒系の組成開発の困難さを示している。
【０００３】
ところで、プロパン又はイソブタンの気相接触アンモ酸化反応や気相接触酸化反応は発熱反応である。これらの反応の工業的実施にあたっては、反応系内の蓄熱を抑制して反応温度を均一に維持することが生産上、必要である。これらの点を考慮すると、反応方式として有利なものは除熱効率の高い流動床反応である。ところが、流動床反応では、触媒流動に伴い、触媒間の衝突や触媒と反応器壁との衝突によって、触媒が磨耗し、この結果、触媒の流動性が低下するという問題がある。従って、流動床反応用触媒には磨耗に耐えうる充分な強度が求められる。そこで、触媒強度を高めるため、シリカ、アルミナ、チタニア、シリカ−アルミナ、ジルコニア、珪藻土などが触媒担体として用いられる。
【０００４】
特許文献４には「一般的に触媒成分に不活性向き粒子な部分を混合すれば、触媒としての機械的強度は向上しても、一方では触媒としての活性低下が避けられない」とあるように、流動床反応に必要な触媒強度を賦与するために、触媒を担体に担持すると、性能の低下が避けられないという問題があった。理由は定かではないが、担体が加わった分、反応に関わる触媒成分は減少することの影響や、触媒とシリカの構成元素との間での複合酸化物形成によって、本質的に触媒活性を担う相の組成や構造が変化することなどが原因と考えられる。
【０００５】
一方、性能の低下を嫌い、担体量を少なくした担持触媒では、触媒の流動性が悪く、又は流動床反応に耐え得るだけの触媒強度がないために、流動床反応用触媒として不適であるという問題がある。
【０００６】
また、モリブデンを主成分とする触媒は、気相接触アンモ酸化反応や気相接触酸化反応によって生じた水によって、昇華性のモリブデン酸ＭｏＯ2（ＯＨ）2を生じ、Ｍｏが飛散するという現象が知られている（例えば、非特許文献１参照）。そのため、特許文献３において、特許文献１、２等よりモリブデン含有量の少ない触媒が検討されているものの、不飽和ニトリルや不飽和カルボン酸の収率や選択率は、未だに不十分である。
【０００７】
こうした理由から、プロパン又はイソブタンの気相接触アンモ酸化反応や気相接触酸化反応に用いられる流動床触媒の要件を備える触媒でシリカ等の資源量の豊富な構成元素を多量に含むことで触媒コストが安価であり、また、モリブデン含有量が従来に比べて比較的少ないながらも、目的生成物である不飽和ニトリル、不飽和カルボン酸の収率や選択率などの反応成績が良好な触媒の開発が切望されていた。
【特許文献１】特開平９−１５７２４１号公報
【特許文献２】特開２００２−２３９３８２号公報
【特許文献３】特開２００５−２１１８４４号公報
【特許文献４】特開平７−１４４１３２号公報
【非特許文献１】ビュッテン（Ｊ．Ｂｕｉｔｅｎ）、Ｏｘｉｄａｔｉｏｎ  ｏｆ  ｐｒｏｐｙｌｅｎｅ  ｂｙ  ｍｅａｎｓ  ｏｆ  ＳｎＯ２−ＭｏＯ３  ｃａｔａｌｙｓｔｓ、「ジャーナル  オブ  キャタリシス（Ｊｏｕｒｎａｌ  ｏｆ  ｃａｔａｌｙｓｉｓ）」（オランダ）、エルセビア（Ｅｌｓｅｖｉｅｒ）、１９６８年、１８８−１９９頁
【発明の開示】
【発明が解決しようとする課題】
【０００８】
本発明の目的は、プロパン又はイソブタンの気相接触アンモ酸化反応によって不飽和ニトリルを、あるいはプロパン又はイソブタンの気相接触酸化反応によって不飽和カルボン酸を製造するにあたり、流動床触媒の要件を備える触媒で、また、モリブデン含有量が従来に比べて比較的少ないながらも、不飽和ニトリル又は不飽和カルボン酸の収率や選択率が良好な触媒を提供することである。
【課題を解決するための手段】
【０００９】
本発明者らは、上記課題を解決すべく鋭意検討した結果、意外にもシリカ無担持では反応成績が不十分であっても、高シリカのシリカ担持触媒においては優れた反応成績を見出すに至り、これまで知られていない新規組成から構成される触媒で、流動床触媒の要件を備える触媒で、プロパン又はイソブタンの気相接触アンモ酸化反応によって不飽和ニトリルを、あるいはプロパン又はイソブタンの気相接触酸化反応によって不飽和カルボン酸を高選択率で製造する触媒を見出し、本発明をなすに至った。
すなわち、本発明は、
[１]  プロパン又はイソブタンの気相接触アンモ酸化反応による不飽和ニトリルの製造に、あるいはプロパン又はイソブタンの気相接触酸化反応による不飽和カルボン酸の製造に用いられるシリカ担持酸化物触媒であって、
該酸化物触媒は一般式（Ｉ）で示される成分組成を含み、
Ｍｏ1ＶaＳｂbＮｂcＯn（Ｉ）
（式中、ａ、ｂ、ｃ及びｎは、Ｍｏ１原子あたりの原子比を表し、ｎは、構成金属の酸化状態によって決まる原子比である。）
ＣｕＫα線をＸ線源として得られるＸ線回折図において、回折角（２θ）が７．８±０．３°、８．９±０．３°、２２．１±０．３°、２７．１±０．３°、３５．２±０．３°および４５．２±０．３°の位置に回折ピークを持つ酸化物触媒において、ａ、ｂ、ｃが式（ＩＩ）〜（Ｖ）のいずれかで示される値であり、
（ＩＩ）０．２８≦ａ≦０．３０、且つ０．２６≦ｂ≦０．２８、且つ０．０８≦ｃ≦０．１０；
（ＩＩＩ）０．２８≦ａ≦０．３０、且つ０．２９≦ｂ≦０．３２、且つ０．１１≦ｃ≦０．１５、ａ＜ｂ；
（ＩＶ）０．３０＜ａ≦０．３３、且つ０．２７≦ｂ≦０．３１、且つ０．０８≦ｃ≦０．１７；
（Ｖ）０．３３＜ａ≦０．３６、且つ０．２５＜ｂ≦０．３２、且つ０．０８≦ｃ≦０．２０；
該酸化物触媒は、３０〜５５重量％のシリカに担持されていることを特徴とするシリカ担持酸化物触媒、
[２]  該シリカ担持酸化物触媒が、シリカ担持酸化物触媒の成分を有する触媒原料液から得られる乾燥粉体を実質的に酸素を含まないガス雰囲気下、５００〜７００℃で焼成されて製造されることを特徴とする前項[１]に記載のシリカ担持酸化物触媒、
[３]  アルカンの気相接触酸化反応又は気相接触アンモ酸化反応によって不飽和カルボン酸又は不飽和ニトリルを製造する方法であって、
前記アルカンと、前項[１]又は[２]記載のシリカ担持酸化物触媒とを接触させる工程を含むことを特徴とする不飽和カルボン酸又は不飽和ニトリルの製造方法、
を提供する。
【発明の効果】
【００１０】
本発明によれば、プロパン又はイソブタンの気相接触アンモ酸化反応によって不飽和ニトリルを、あるいはプロパン又はイソブタンの気相接触酸化反応によって不飽和カルボン酸を製造するにあたり、流動床触媒の要件を備え、また、モリブデン含有量が従来に比べて比較的少ないながらも、不飽和ニトリル又は不飽和カルボン酸の収率や選択率が良好な触媒を提供できる。
【発明を実施するための最良の形態】
【００１１】
以下の実施形態は、本発明を説明するための例示であり、本発明をこの実施形態にのみ限定する趣旨ではない。本発明は、その要旨を逸脱しない限り、さまざまな形態で実施することができる。
【００１２】
本発明に係るシリカ担持酸化物触媒は、プロパン又はイソブタンの気相接触アンモ酸化反応による不飽和ニトリルの製造、あるいはプロパン又はイソブタンの気相接触酸化反応による不飽和カルボン酸の製造に用いられる酸化物触媒であって、該酸化物触媒は一般式（Ｉ）で示される成分組成を含み、
Ｍｏ1ＶaＳｂbＮｂcＯn（Ｉ）
（式中、ａ、ｂ、ｃおよびｎは、Ｍｏ１原子あたりの原子比を表し、ｎは、構成金属の酸化状態によって決まる原子比である。）
ＣｕＫα線をＸ線源として得られるＸ線回折図において、回折角（２θ）が７．８±０．３°、８．９±０．３°、２２．１±０．３°、２７．１±０．３°、３５．２±０．３°及び４５．２±０．３°の位置に回折ピークを持つ酸化物触媒において、ａ、ｂ、ｃが、式（ＩＩ）〜（Ｖ）のいずれかで示される値であり、該酸化物触媒は３０〜５５重量％のシリカに担持されている：
（ＩＩ）０．２８≦ａ≦０．３０、且つ０．２６≦ｂ≦０．２８、且つ０．０８≦ｃ≦０．１０；
（ＩＩＩ）０．２８≦ａ≦０．３０、且つ０．２９≦ｂ≦０．３２、且つ０．１１≦ｃ≦０．１５、ａ＜ｂ；
（ＩＶ）０．３０＜ａ≦０．３３、且つ０．２７≦ｂ≦０．３１、且つ０．０８≦ｃ≦０．１７；
（Ｖ）０．３３＜ａ≦０．３６、且つ０．２５＜ｂ≦０．３２、且つ０．０８≦ｃ≦０．２０。
【００１３】
上記（ＩＩ）は、好ましくは０．２８５≦ａ≦０．２９５、０．２６５≦ｂ≦０．２７５、０．０８５≦ｃ≦０．０９５である。また、上記（ＩＩＩ）は、好ましくは、０．２８５≦ａ≦０．２９５、０．３０≦ｂ≦０．３１、０．１２≦ｃ≦０．１４、ａ＜ｂである。さらに、上記（ＩＶ）は、好ましくは０．３０５＜ａ≦０．３２、０．２７≦ｂ≦０．３１、０．０９≦ｃ≦０．１３である。さらにまた、上記（Ｖ）は、好ましくは０．３４＜ａ≦０．３５５、且つ０．２６＜ｂ≦０．３１、且つ０．１２≦ｃ≦０．１８である。
【００１４】
本発明に係るシリカ担持酸化物触媒は、特定のＸ線回折図を有したうえに、ＭｏとＶとＳｂとＮｂとシリカ担持量のごく限られた範囲に優れた触媒があり、従来こうした知見もこうした構成からなる触媒も知られていない。
【００１５】
本発明に係るシリカ担持酸化物触媒は、シリカの量が、好ましくは３５〜５５重量％、より好ましくは３７〜４３重量％である。シリカの重量％は、（Ｉ）式の酸化物の重量をＷ１、シリカの重量をＷ２として、下記式で定義される。Ｗ１は、仕込み組成と仕込み金属成分の酸化数に基づいて算出された重量である。Ｗ２は、仕込み組成に基づいて算出された重量である。
シリカの重量％＝１００×Ｗ２／（Ｗ１＋Ｗ２）
【００１６】
シリカの重量％が３０重量％未満の場合、６０重量％より大きいとアクリロニトリルの選択率またはアクリル酸の選択率が低くなる。
【００１７】
本発明に係るシリカ担持酸化物触媒のＸ線回折は以下の条件下で行う。
Ｘ線源        ：ＣｕＫα１＋ＣｕＫα２
検出器        ：シンチレーションカウンター
分光結晶      ：グラファイト
管電圧        ：４０ｋＶ
管電流        ：１９０ｍＡ
発散スリット  ：１°
散乱スリット  ：１°
受光スリット  ：０．３ｍｍ
スキャン速度  ：１°／分
サンプリング幅：０．０２°
スキャン法    ：２θ／θ法
【００１８】
本発明の係るシリカ担持酸化物触媒の回折角（２θ）が、７．８±０．２°、８．９±０．２°、２２．１±０．２°、２７．１±０．２°、３５．２±０．２°及び４５．２±０．２°の位置に回折ピークを持つことが好ましく、７．８±０．１°、８．９±０．１°、２２．１±０．１°、２７．１±０．１°、３５．２±０．１°及び４５．２±０．１°の位置に回折ピークを持つことがより好ましい。また、回折角（２θ）が６．７±０．３°の位置に回折ピークを持つことが好ましく、６．７±０．１°の位置に回折ピークを持つことがより好ましい。さらに、回折角（２θ）の２２．１±０．３°、２８．１±０．３°、３６．１±０．３°及び４５．２±０．３°の位置にピークを持つ酸化物が存在することが好ましく、より好ましくは２２．１±０．１°、２８．１±０．１°、３６．１±０．１°及び４５．２±０．１°の位置にピークを持つ。本発明に係るシリカ担持酸化物触媒は、触媒としての使用に支障がない限り、Ｘ線回折図において、上記以外の強いピークを示すものであってもよい。
【００１９】
本発明の上記式（Ｉ）の組成に加えて、Ｗ、Ｃｒ、Ｔｉ、Ａｌ、Ｔａ、Ｚｒ、Ｈｆ、Ｍｎ、Ｒｅ、Ｆｅ、Ｒｕ、Ｃｏ、Ｒｈ、Ｎｉ、Ｐｄ、Ｐｔ、Ｃｕ、Ａｇ、Ｚｎ、Ｂ、Ｉｎ、Ｇｅ、Ｓｎ、Ｐ、Ｐｂ、Ｂｉ、Ｙ、Ｇａ、希土類元素及びアルカリ土類金属から選ばれる少なくとも１種の元素を含んでもよい。好ましくは、ＺがＡｌ、Ｇｅ、Ｓｎ、Ｚｒ、Ｗ、Ｔｉ、Ｃｒ、Ｔｉ、Ｔａ、Ｒｅ、Ｂ、Ｉｎ、Ｐ、Ｂｉ、Ｙ、希土類元素から選ばれる少なくとも１種の元素である。その添加量は、Ｍｏ１原子に対して０≦ｄ≦１、好ましくは０≦ｄ≦０．５、特に好ましくは０≦ｄ≦０．１である。
【００２０】
本発明に係るシリカ担持酸化物触媒を製造するための成分金属の原料は下記の化合物を用いることができる。
モリブデン原料としては、ヘプタモリブデン酸アンモニウム、モリブデン酸化物、モリブデン酸、モリブデンのオキシ塩化物、モリブデンの塩化物、モリブデンのアルコキシド等を用いることができ、好ましくはヘプタモリブデン酸アンモニウムである。
【００２１】
バナジウム原料としては、メタバナジン酸アンモニウム、酸化バナジウム（Ｖ）、バナジウムのオキシ塩化物、バナジウムのアルコキシド等を用いることができ、好ましくはメタバナジン酸アンモニウム、酸化バナジウム（Ｖ）である。
【００２２】
アンチモン原料としては、酸化アンチモン（ＩＩＩ）、酸化アンチモン（ＩＶ）、酸化アンチモン（Ｖ）、メタアンチモン酸（ＩＩＩ）、アンチモン酸（Ｖ）、アンチモン酸アンモニウム（Ｖ）、塩化アンチモン（ＩＩＩ）、塩化酸化アンチモン（ＩＩＩ）、硝酸酸化アンチモン（ＩＩＩ）、アンチモンのアルコキシド、アンチモンの酒石酸塩等の有機酸塩、金属アンチモン等を用いることができ、好ましくは酸化アンチモン（ＩＩＩ）である。
【００２３】
ニオブ原料としては、ニオブ酸、ＮｂＣｌ5、ＮｂＣｌ3、Ｎｂ（ＯＣ2Ｈ5）5、ニオブ酸をジカルボン酸化合物溶液に溶解させて得られるニオブのジカルボン酸化合物水溶液等を例示することができる。好ましくはニオブ酸をジカルボン酸化合物水溶液に溶解させて得られるニオブのジカルボン酸化合物の水溶液である。ジカルボン酸化合物としては、シュウ酸、マロン酸、コハク酸、グルタル酸、アジピン酸、ピメリン酸が好ましく、より好ましいのはシュウ酸である。ニオブ−シュウ酸水溶液として用いることが好ましい。ニオブ−シュウ酸水溶液に過酸化水素水を添加した、ニオブ−シュウ酸水溶液に過酸化水素水溶液として用いることが特に好ましい。シュウ酸／ニオブのモル比は１〜６が好ましく、より好ましくは２〜４である。過酸化水素／ニオブのモル比は０．５〜１０が好ましく、１〜６が特に好ましい。
【００２４】
任意成分の原料としては、シュウ酸塩、水酸化物、酸化物、硝酸塩、酢酸塩、アンモニウム塩、炭酸塩、アルコキシド等を用いることができる。
【００２５】
触媒担体であるシリカの原料としては、シリカゾル、粉体シリカ、シリカ成形体、シリカゲルなどを用いることができる。触媒調製工程の後に担体成分を生成する原料を用いることもできる。シリカの原料としてはアンモニウムイオンで安定化したシリカゾル、粉体シリカが好ましい。シリカゾル、粉体シリカは単独で用いても、シリカゾルと粉体シリカを混合して用いてもよいが、シリカゾルと粉体シリカを混合して用いることが好ましい。
【００２６】
本発明に係るシリカ担持酸化物触媒は下記の原料調合、乾燥および焼成の３つの工程を経て製造すること好ましい。
＜原料調合工程＞
ヘプタモリブデン酸アンモニウム、メタバナジン酸アンモニウム、酸化アンチモン（ＩＩＩ）を水に懸濁させ、好ましくは７０〜１００℃、１〜５時間攪拌しながら反応させる。得られたモリブデン、バナジウム、アンチモンを含有する混合液を空気酸化、または過酸化水素等によって液相酸化し混合液（Ａ）を得る。液相酸化に過酸化水素水を用いる場合は、過酸化水素／Ｓｂのモル比は好ましくは０．５〜２である。目視でオレンジ色〜茶色になるまで酸化するのが好ましい。一方、ニオブ酸をシュウ酸水溶液に溶解してニオブ原料液（Ｂ）を調製する。ニオブ原料液に過酸化水素水を添加しておくことが好ましい。混合液（Ａ）にニオブ原料液（Ｂ）を添加する。
シリカは、上記調合順序のいずれかのステップにおいてシリカゾルを添加して触媒原料液を得ることができるが、混合液（Ａ）に添加することが好ましい。シリカゾルに加えてアエロジルのような微粒子粉体シリカをさらに添加することが好ましい。
Ｗ、Ｃｒ、Ｔｉ、Ａｌ、Ｔａ、Ｚｒ、Ｈｆ、Ｍｎ、Ｒｅ、Ｆｅ、Ｒｕ、Ｃｏ、Ｒｈ、Ｎｉ、Ｐｄ、Ｐｔ、Ｃｕ、Ａｇ、Ｚｎ、Ｂ、Ｉｎ、Ｇｅ、Ｓｎ、Ｐ、Ｐｂ、Ｂｉ、Ｙ、Ｇａ、希土類元素及びアルカリ土類金属を含む触媒を製造する場合には、上記調合順序のいずれかのステップにおいてこれらを含む原料を添加して触媒原料液を得ることができる。
【００２７】
＜乾燥工程＞
原料調合工程で得られた酸化物原料液を噴霧乾燥法又は蒸発乾固法によって乾燥させ、乾燥粉体を得ることができる。噴霧乾燥法における噴霧化は、遠心方式、二流体ノズル方式または高圧ノズル方式を採用することができる。乾燥熱源は、スチーム、電気ヒーターなどによって加熱された空気を用いることができる。このとき熱風の乾燥機入口温度は１５０〜３００℃が好ましい。噴霧乾燥は簡便には１００℃〜３００℃に加熱された鉄板上へ酸化物原料液を噴霧することによって行うこともできる。
【００２８】
＜焼成工程＞
乾燥工程で得られた乾燥粉体を焼成することによって酸化物を得ることができる。焼成は回転炉、トンネル炉、管状炉、流動焼成炉等を用い、実質的に酸素を含まない窒素等の不活性ガス雰囲気下、好ましくは不活性ガスを流通させながら、５００〜９００℃、好ましくは５９０〜６５０℃、より好ましくは６１０〜６４０℃である。焼成時間は０．５〜５時間である。好ましくは１〜３時間である。不活性ガス中の酸素濃度は、ガスクロマトグラフィー又は微量酸素分析計で測定して１０００ｐｐｍ以下、好ましくは１００ｐｐｍ以下である。この焼成は反復することができる。この焼成の前に大気雰囲気下又は大気流通下で２００℃〜４２０℃、好ましくは２５０℃〜３５０℃で１０分〜５時間前焼成することができる。また焼成の後に大気雰囲気下で２００℃〜４００℃、５分〜５時間、後焼成することもできる。
このようにして製造されたシリカ担持酸化物触媒は、プロパン又はイソブタンを気相接触アンモ酸化させて不飽和ニトリルを製造する際の触媒として使用できる。また、プロパン又はイソブタンを気相接触酸化させて不飽和カルボン酸を製造する際の触媒としても使用できる。好ましくは不飽和ニトリルの製造用の触媒として使用することである。
【００２９】
不飽和ニトリルの製造に用いる、プロパン又はイソブタンとアンモニアの供給原料は必ずしも高純度である必要はなく、工業グレードのガスを使用することができる。反応系に供給する酸素源として空気、酸素を富化した空気、または純酸素を用いることができる。更に、水蒸気、ヘリウム、アルゴン、炭酸ガス、窒素などを供給してもよい。
【００３０】
気相接触アンモ酸化の場合は、反応系に供給されるアンモニアのプロパン又はイソブタンに対するモル比は０．１〜１．５、好ましくは０．７〜１．２であり、より好ましくは０．９〜１．１である。反応系に供給される分子状酸素のプロパン又はイソブタンに対するモル比は、０．２〜６、好ましくは２．０〜３．０であり、より好ましくは２．５〜２．９である。
【００３１】
気相接触酸化の場合は、反応系に供給される分子状酸素のプロパンまたはイソブタンに対するモル比は、０．１〜１０、好ましくは０．７〜３である。反応系に水蒸気の添加が好ましいが、反応系に供給される水蒸気のプロパン又はイソブタンに対するモル比は０．１〜７０、好ましくは０．５〜４０である。
【００３２】
反応圧力は絶対圧で０．０１〜１ＭＰａ、好ましくは０．０２〜０．３ＭＰａである。反応温度は３００〜６００℃、好ましくは３５０〜４７０℃である。接触時間は０．１〜３０（ｇ・ｓ／ｍｌ）、好ましくは０．５〜１０（ｇ・ｓ／ｍｌ）である。接触時間は下記の式で定義される。
接触時間（ｇ・ｓｅｃ／ｍｌ）＝Ｗ／Ｆ×６０×２７３／（２７３＋Ｔ）×（（Ｐ＋０．１０１）／０．１０１）
〔ただし、Ｗは酸化物触媒の重量（ｇ）、Ｆは原料混合ガスの流量（ｍｌ／ｍｉｎ）、Ｔは反応温度（℃）、Ｐは反応圧力（ゲージ圧）（ＭＰａ）を表わす。〕
【００３３】
反応は、固定床、流動床、移動床など従来の方式を採用できるが、反応制御の容易さから流動床が好ましい。反応は単流方式でもリサイクル方式でもよい。
【００３４】
本発明に係るシリカ担持酸化物触媒は、高転化率にもかかわらず高い選択率を示す。従来、高選択率になる場合は、転化率を低く抑えており、高い転化率で高い選択率が得られるということは、リサイクルによるプロセスの負荷が大きく減少することからエネルギー消費が抑制され、プロセスの小型化や簡素化される。リサイクル方式であっても、反応器内での転化率は６０％以上が好ましい。
【実施例】
【００３５】
以下に示す本発明の実施例及び比較例を挙げて本発明をさらに詳細に説明するが、これらは例示的なものであり、本発明は以下の実施例等に制限されるものではない。当業者は、以下に示す実施例に様々な変更を加えて本発明を実施することができ、かかる変更は本願特許請求の範囲に包含される。
【００３６】
プロパン転化率、アクリロニトリル選択率およびアクリル酸選択率；
実施例と比較例においては、プロパン転化率、アクリロニトリル選択率は、それぞれ次の定義に従う。
プロパン転化率（％）＝（反応したプロパンのモル数）／（供給したプロパンのモル数）×１００
アクリロニトリル選択率（％）＝（生成したアクリロニトリルのモル数）／（反応したプロパンのモル数）×１００
【００３７】
＜ＸＲＤの測定方法＞
マックサイエンス（株）製ＭＸＰ−１８型を用いて、得られたシリカ担持酸化物触媒または酸化物触媒のＸＲＤを測定した。
シリカ担持酸化物触媒又は酸化物触媒の約０．５ｇをメノウ乳鉢にとり、メノウ乳棒を用いて２分間徒手的に粉砕した後に分級し、粒子径５３μｍ以下の酸化物粉末を得た。得られた酸化物粉末を、ＸＲＤ測定用の試料台の表面にある窪み（長さ２０ｍｍ、幅１６ｍｍの長方形状、深さ０．２ｍｍ）に乗せ、平板状のステンレス製スパチュラを用いて押しつけて、表面を平らにして試料を調製した。Ｘ線回折は以下の条件で測定した。
Ｘ線源          ：ＣｕＫα１＋ＣｕＫα２
検出器          ：シンチレーションカウンター
分光結晶        ：グラファイト
管電圧          ：４０ｋＶ
管電流          ：１９０ｍＡ
発散スリット    ：１°
散乱スリット    ：１°
受光スリット    ：０．３ｍｍ
スキャン速度    ：１°／分
サンプリング幅  ：０．０２°
スキャン法      ：２θ／θ法
【００３８】
[実施例１]
＜Ｎｂ原料液（Ｂ）の調製＞
水１５ｋｇに、Ｎｂ2Ｏ5含量が７６重量％のニオブ酸２．２３ｋｇ及びシュウ酸二水和物〔Ｈ2Ｃ2Ｏ4・２Ｈ2Ｏ〕４．３３ｋｇを加え、攪拌下、６０℃にて加熱して溶解させた後、３０℃にて冷却し、５重量％過酸化水素水８．６５ｋｇを加えてニオブ原料液（Ｂ）を得た。Ｎｂの濃度は０．４２２ｍｏｌ／ｋｇであった。
【００３９】
＜触媒調製＞
組成式が、Ｍｏ1Ｖ0.35Ｓｂ0.27Ｎｂ0.18Ｏn／ＳｉＯ2（４０重量％）で示されるシリカ担持酸化物触媒を次のようにして調製した。
水１０００ｇにヘプタモリブデン酸アンモニウム〔（ＮＨ4）6Ｍｏ7Ｏ24・４Ｈ2Ｏ〕２５０ｇ、メタバナジン酸アンモニウム〔ＮＨ4ＶＯ3〕５７．９ｇ、酸化アンチモン（ＩＩＩ）（Ｓｂ2Ｏ3）５５．７ｇを添加し、油浴を用いて１００℃で２時間、大気下で還流して反応させ、この後、５０℃に冷却し、続けてシリカ含有量３０重量％のシリカゾルを７５２ｇ添加した。３０分攪拌した後、５重量％過酸化水素水２６０ｇを添加し、５０℃で１時間撹拌することによって酸化処理を行い、混合液（Ａ）を得た。この酸化処理によって液色は濃紺色から茶色へと変化した。
ニオブ原料液（Ｂ）６０４ｇを混合液（Ａ）に添加し、空気雰囲気下、５０℃で３０分間撹拌して触媒原料液を得た。得られた触媒原料液を、遠心式噴霧乾燥器を用い、入口温度２３０℃と出口温度１２０℃の条件で乾燥して微小球状の乾燥粉体を得た。得られた乾燥粉体１００ｇを石英容器に充填し、炉に入れ、容器を回転させながら６００Ｎｃｃ／ｍｉｎ．の窒素ガス流通下、６２０℃で２時間焼成して酸化物触媒を得た。用いた窒素ガスの酸素濃度は微量酸素分析計（３０６ＷＡ型、米国テレダインアナリティカルインスツールメント社製）を用いて測定した結果、１ｐｐｍであった。
【００４０】
＜ＸＲＤの測定結果＞
７．８°、８．９°、２２．１°、２７．１°、３５．２°及び４５．２°の位置に回折ピークを持っていた。
【００４１】
＜プロパンのアンモ酸化反応試験＞
シリカ担持酸化物触媒のＷ＝０．３５ｇを内径４ｍｍの固定床型反応管に充填し、反応温度Ｔ＝４４０℃、プロパン：アンモニア：酸素：ヘリウムのモル比＝１：１．２：２．８：１０．６の原料混合ガスを、流量Ｆ＝４．１（ｍｌ／ｍｉｎ）で流した。このとき圧力Ｐはゲージ圧で０ＭＰａであった。接触時間は２．０（ｇ・ｓｅｃ／ｍｌ）である。反応ガスの分析はオンラインガスクロマトグラフィーで行った。得られた結果を表１に示す。
【００４２】
[比較例１]
＜触媒調製＞
組成式が、Ｍｏ1Ｖ0.34Ｓｂ0.31Ｎｂ0.12Ｏnで示される酸化物触媒を次のようにして調製した。
シリカゾルを用いなかった以外は実施例１の触媒調製を反復して、酸化物触媒を調製した。
【００４３】
＜プロパンのアンモ酸化反応試験＞
得られた酸化物触媒について、プロパンのアンモ酸化反応試験を実施例１と同じ条件下にて行った。得られた結果を表１に示す。
【００４４】
[実施例２]
＜触媒調製＞
組成式が、Ｍｏ1Ｖ0.35Ｓｂ0.31Ｎｂ0.15Ｏn／ＳｉＯ2（４０重量％）で示されるシリカ担持酸化物触媒を次のようにして調製した。
混合液（Ａ）の調製において、酸化アンチモン（ＩＩＩ）の添加量５５．７ｇを６４．０ｇに、５重量％過酸化水素水の添加量２６０ｇを２９９ｇに、シリカゾルの添加量７５２ｇを７７０ｇに変更し、ニオブ原料液（Ｂ）６０４ｇを５０３ｇに変更した以外は実施例１の触媒調製を反復して、シリカ担持酸化物触媒を調製した。
【００４５】
＜ＸＲＤの測定結果＞
７．８°、８．９°、２２．１°、２７．１°、３５．２°及び４５．２°の位置に回折ピークを持っていた。
【００４６】
＜プロパンのアンモ酸化反応試験＞
得られたシリカ担持酸化物触媒について、プロパンのアンモ酸化反応試験を実施例１と同じ条件下にて行った。得られた結果を表１に示す。
【００４７】
[比較例２]
＜触媒調製＞
組成式が、Ｍｏ1Ｖ0.35Ｓｂ0.31Ｎｂ0.15Ｏnで示される酸化物触媒を次のようにして調製した。
シリカゾルを用いなかった以外は実施例２の触媒調製を反復して、酸化物触媒を調製した。
【００４８】
＜プロパンのアンモ酸化反応試験＞
得られた酸化物触媒について、プロパンのアンモ酸化反応試験を実施例２と同じ条件下にて行った。得られた結果を表１に示す。
【００４９】
[実施例３]
＜触媒調製＞
組成式が、Ｍｏ1Ｖ0.34Ｓｂ0.31Ｎｂ0.12Ｏn／ＳｉＯ2（４０重量％）で示されるシリカ担持酸化物触媒を次のようにして調製した。
混合液（Ａ）の調製において、メタバナジン酸アンモニウムの添加量５７．９ｇを５６．３ｇに、酸化アンチモン（ＩＩＩ）の添加量５５．７ｇを６４．０ｇに、５重量％過酸化水素水の添加量２６０ｇを２９９ｇに、シリカゾルの添加量７５２ｇを７４２ｇに変更し、ニオブ原料液（Ｂ）６０４ｇを４０２ｇに変更した以外は実施例１の触媒調製を反復して、シリカ担持酸化物触媒を調製した。
【００５０】
＜ＸＲＤの測定結果＞
７．８°、８．９°、２２．１°、２７．１°、３５．２°及び４５．２°の位置に回折ピークを持っていた。
【００５１】
＜プロパンのアンモ酸化反応試験＞
得られたシリカ担持酸化物触媒について、プロパンのアンモ酸化反応試験を実施例１と同じ条件下にて行った。得られた結果を表１に示す。
【００５２】
[比較例３]
＜触媒調製＞
組成式が、Ｍｏ1Ｖ0.34Ｓｂ0.31Ｎｂ0.12Ｏnで示される酸化物触媒を次のようにして調製した。
シリカゾルを用いなかった以外は実施例３の触媒調製を反復して、酸化物触媒を調製した。
【００５３】
＜プロパンのアンモ酸化反応試験＞
得られた酸化物触媒について、プロパンのアンモ酸化反応試験を実施例３と同じ条件下にて行った。得られた結果を表１に示す。
【００５４】
[実施例４]
＜触媒調製＞
組成式が、Ｍｏ1Ｖ0.29Ｓｂ0.27Ｎｂ0.09Ｏn／ＳｉＯ2（４０重量％）で示されるシリカ担持酸化物触媒を次のようにして調製した。
混合液（Ａ）の調製において、メタバナジン酸アンモニウムの添加量５７．９ｇを５６．３ｇに、酸化アンチモン（ＩＩＩ）の添加量５５．７ｇを６４．０ｇに、５重量％過酸化水素水の添加量２６０ｇを２９９ｇに、シリカゾルの添加量７５２ｇを７４２ｇに変更し、ニオブ原料液（Ｂ）６０４ｇを４０２ｇに変更した以外は実施例１の触媒調製を反復して、シリカ担持酸化物触媒を調製した。
【００５５】
＜ＸＲＤの測定結果＞
７．８°、８．９°、２２．１°、２７．１°、３５．２°及び４５．２°の位置に回折ピークを持っていた。
【００５６】
＜プロパンのアンモ酸化反応試験＞
得られたシリカ担持酸化物触媒について、プロパンのアンモ酸化反応試験を実施例１と同じ条件下にて行った。得られた結果を表１に示す。
【００５７】
[比較例４]
＜触媒調製＞
組成式が、Ｍｏ1Ｖ0.29Ｓｂ0.27Ｎｂ0.09Ｏnで示される酸化物触媒を次のようにして調製した。
シリカゾルを用いなかった以外は実施例４の触媒調製を反復して、酸化物触媒を調製した。
【００５８】
＜プロパンのアンモ酸化反応試験＞
得られた酸化物触媒について、プロパンのアンモ酸化反応試験を実施例４と同じ条件下にて行った。得られた結果を表１に示す。
【００５９】
[実施例５]
＜触媒調製＞
組成式が、Ｍｏ1Ｖ0.31Ｓｂ0.30Ｎｂ0.15Ｏn／ＳｉＯ2（４０重量％）で示されるシリカ担持酸化物触媒を次のようにして調製した。
混合液（Ａ）の調製において、メタバナジン酸アンモニウムの添加量５７．９ｇを５１．３ｇに、酸化アンチモン（ＩＩＩ）の添加量５５．７ｇを６１．９ｇに、５重量％過酸化水素水の添加量２６０ｇを２８８ｇに、シリカゾルの添加量７５２ｇを７４２ｇに変更し、ニオブ原料液（Ｂ）６０４ｇを５０３ｇに変更した以外は実施例１の触媒調製を反復して、シリカ担持酸化物触媒を調製した。
【００６０】
＜ＸＲＤの測定結果＞
７．８°、８．９°、２２．１°、２７．１°、３５．２°及び４５．２°の位置に回折ピークを持っていた。
【００６１】
＜プロパンのアンモ酸化反応試験＞
得られたシリカ担持酸化物触媒について、プロパンのアンモ酸化反応試験を実施例１と同じ条件下にて行った。得られた結果を表１に示す。
【００６２】
[比較例５]
＜触媒調製＞
組成式が、Ｍｏ1Ｖ0.31Ｓｂ0.30Ｎｂ0.15Ｏnで示される酸化物触媒を次のようにして調製した。
シリカゾルを用いなかった以外は実施例５の触媒調製を反復して、酸化物触媒を調製した。
【００６３】
＜プロパンのアンモ酸化反応試験＞
得られた酸化物触媒について、プロパンのアンモ酸化反応試験を実施例５と同じ条件下にて行った。得られた結果を表１に示す。
【００６４】
[実施例６]
＜触媒調製＞
組成式が、Ｍｏ1Ｖ0.29Ｓｂ0.31Ｎｂ0.14Ｏn／ＳｉＯ2（４０重量％）で示されるシリカ担持酸化物触媒を次のようにして調製した。
混合液（Ａ）の調製において、メタバナジン酸アンモニウムの添加量５７．９ｇを４８．０ｇに、酸化アンチモン（ＩＩＩ）の添加量５５．７ｇを６３．９ｇに、５重量％過酸化水素水の添加量２６０ｇを２９８ｇに、シリカゾルの添加量７５２ｇを７３６ｇに変更し、ニオブ原料液（Ｂ）６０４ｇを４６９ｇに変更した以外は実施例１の触媒調製を反復して、シリカ担持酸化物触媒を調製した。
【００６５】
＜ＸＲＤの測定結果＞
７．８°、８．９°、２２．１°、２７．１°、３５．２°及び４５．２°の位置に回折ピークを持っていた。
【００６６】
＜プロパンのアンモ酸化反応試験＞
得られたシリカ担持酸化物触媒について、プロパンのアンモ酸化反応試験を実施例１と同じ条件下にて行った。得られた結果を表１に示す。
【００６７】
[比較例６]
＜触媒調製＞
組成式が、Ｍｏ1Ｖ0.29Ｓｂ0.31Ｎｂ0.14Ｏnで示される酸化物触媒を次のようにして調製した。
シリカゾルを用いなかった以外は実施例６の触媒調製を反復して、酸化物触媒を調製した。
【００６８】
＜プロパンのアンモ酸化反応試験＞
得られた酸化物触媒について、プロパンのアンモ酸化反応試験を実施例６と同じ条件下にて行った。得られた結果を表１に示す。
【００６９】
【表１】
2007326036.tif 000002
【産業上の利用可能性】
【００７０】
本発明によれば、プロパン又はイソブタンの気相接触アンモ酸化反応によって不飽和ニトリルを、あるいはプロパン又はイソブタンの気相接触酸化反応によって不飽和カルボン酸を製造するにあたり、流動床触媒の要件を備え、また、モリブデン含有量が従来に比べて比較的少ないながらも、不飽和ニトリル又は不飽和カルボン酸の収率や選択率が良好な触媒を提供できる。